(57)【要約】本発明は、出発ガラスが、SiO2を30〜70重量%、Na2Oを0〜1重量%、K2Oを0〜1重量%、MgOを5〜40重量%、CaOを0〜40重量%、SrOを0〜40重量%、BaOを0〜40重量%、AI2O3を0〜25重量%、P2O5を0〜20重量%、B2O3を0〜20重量%含む、抗微生物性非水溶性ケイ酸ガラス粉末に関するものである。本発明は、アルカリ酸化物含有量の合計が、出発ガラスの全組成の1.5重量%より小さく、出発ガラスが、殺生物作用のある成分として、さらに元素Ag、Zn Cu、Ce、TeまたはIのイオンまたは原子を、合計比<2.5重量%で含むことを特徴とする。【特許請求の範囲】
【請求項１】
出発ガラスが、
SiO2    30〜70重量%
Na2O    0〜1重量%
K2O    0〜1重量%
MgO    5〜40重量%
CaO    0〜40重量%
SrO    0〜40重量%
BaO    0〜40重量%
Al2O3    0〜25重量%
P2O5    0〜20重量%
B2O3    0〜20重量%
を含む、抗微生物性非水溶性ケイ酸ガラス粉末であって、
アルカリ酸化物含有量の合計が、出発ガラスの全組成の1.5重量%未満であり、出発ガラスが、殺生物作用のある成分として、さらに元素Ag、Zn Cu、Ce、TeまたはIのイオンまたは原子を、合計比<2.5重量%で含むことを特徴とする、抗微生物性非水溶性ケイ酸ガラス粉末。
【請求項２】
殺生物作用のある成分が、成分Ag2O、CuO、Cu2O、TeO2、ZnO、CeO2、Iの1種または複数含み、これら成分の合計が0.1重量%を超え、2.5重量%未満であることを特徴とする、抗微生物性非水溶性ケイ酸ガラス。
【請求項３】
ガラス粒子の大きさが≦100μmであることを特徴とする、請求項1に記載の抗微生物性非水溶性ケイ酸ガラス粉末。
【請求項４】
ガラス粒子の大きさが≦20μm、特に≦10μmであることを特徴とする、請求項1に記載の抗微生物性非水溶性ケイ酸ガラス粉末。
【請求項５】
ガラス粒子の大きさが<5μmであることを特徴とする、請求項1に記載の抗微生物性非水溶性ケイ酸ガラス粉末。
【請求項６】
ガラス粒子の大きさが<1μmであることを特徴とする、請求項1に記載の抗微生物性非水溶性ケイ酸ガラス粉末。
【請求項７】
ガラス粉末の少なくとも第1分画と第2分画から成り、前記第1分画と第2分画が、1種または複数の殺生物作用のある成分を含むガラス粉末を含む混合物であって、
ガラス粉末の第1分画の前記1種または複数の殺生物作用のある成分が、第1の遊離速度を有し、
ガラス粉末の第2分画の前記1種または複数の殺生物作用のある成分が、第2の遊離速度を有し、
前記第1遊離速度が該第2遊離速度より大幅に低く、したがって混合することによって連続する長時間殺生物作用も短時間殺生物作用も提供できることを特徴とする、混合物。
【請求項８】
ガラス粉末の少なくとも第1分画と第2分画から成り、前記第1分画と第2分画が、出発ガラスの総組成の1.5重量%未満のアルカリ酸化物含有量と、1種または複数の殺生物作用のある成分を含むガラス粉末を含む混合物であって、
ガラス粉末の第1分画の前記1種または複数の殺生物作用のある成分が、第1の遊離速度を有し、
ガラス粉末の第2分画の前記1種または複数の殺生物作用のある成分が、第2の遊離速度を有し、
前記第1遊離速度が該第2遊離速度より大幅に低く、したがって混合することによって連続する長時間殺生物作用も短時間殺生物作用も提供できることを特徴とする、混合物。
【請求項９】
9.1  前記第1分画が、殺生物作用のある成分として、元素Ag、Zn、Cu、Ce、TeまたはIのイオンまたは原子、特にAg2O、CuO、Cu2O、TeO2、ZnO、CeO2およびIの1種または複数を含み、これらの成分の合計が0.1重量%を超え、2.5重量%未満であるケイ酸ガラス粉末であり、
9.2  前記第2分画が、殺生物作用のある成分として、元素Ag、Zn、Cu、Ce、TeまたはIのイオンまたは原子、特にAg2O、CuO、Cu2O、TeO2、ZnO、CeO2およびIの1種または複数を含み、これらの成分の合計が0.1重量%を超え、2.5重量%未満であるアルカリ土類ホウ酸ガラス、アルカリ土類リン酸ガラスまたはリン酸亜鉛ガラスであることを特徴とする、請求項7または8に記載の混合物。
【請求項１０】
少なくとも1種の粉末のガラス粒子の大きさが、100μm未満、好ましくは20μm未満、特に好ましくは5μm未満、とりわけ1μm未満であることを特徴とする、請求項7ないし9のいずれか一項に記載の混合物。
【請求項１１】
前記第1分画と第2分画が異なる粒径を有することを特徴とする、請求項7ないし10のいずれか一項に記載の混合物。
【請求項１２】
殺生物成分の第1遊離速度を有する第1分画が、殺生物成分の第2遊離速度を有する第2分画の粒径の5まで小さい粒径の粒子を含むことを特徴とする、請求項11に記載の混合物。
【請求項１３】
殺生物成分の第1遊離速度を有する第1分画が、殺生物成分の第2遊離速度を有する第2分画の粒径の1/5〜1/20の粒径の粒子を含むことを特徴とする、請求項11に記載の混合物。
【請求項１４】
殺生物成分の第1遊離速度を有する第1分画が、殺生物成分の第2遊離速度を有する第2分画の粒径の2〜5倍の粒径の粒子を含むことを特徴とする、請求項11に記載の混合物。
【請求項１５】
殺生物成分の第1遊離速度を有する第1分画が、殺生物成分の第2遊離速度を有する第2分画の粒径の5〜20倍の粒径の粒子を含むことを特徴とする、請求項11に記載の混合物。
【請求項１６】
請求項1ないし15のいずれか一項に記載の抗微生物性ガラス粉末またはガラス粉末混合物の、熱可塑性、熱硬化性および弾性プラスチック、特にポリカーボネートベースまたはポリエステルベースのプラスチックに対する、機能性混和剤または充填剤としての使用。
【請求項１７】
抗微生物性ガラス粉末またはガラス粉末混合物のポリマー含有塗料およびラッカへの使用。
【請求項１８】
請求項1ないし15のいずれか一項に記載の抗微生物性ガラス粉末またはガラス粉末混合物を添加した熱可塑性、熱硬化性および弾性プラスチックからまたはそれらを使用して製造した殺生物性質を有するプラスチック中間材料またはプラスチック製品。
【請求項１９】
抗微生物性ガラスの添加が、プラスチック中間材料またはプラスチック製品の表面近接部のみかまたは主に表面近接部で行われることを特徴とする、請求項18に記載のプラスチック中間材料またはプラスチック製品。
【発明の詳細な説明】
【技術分野】
【０００１】
本発明は、抗微生物性非水溶性ケイ酸ガラス粉末およびガラス粉末から成る混合物に関する。抗微生物性ガラス粉末とは、殺生物、殺菌および/または殺黴および/または枯藻などの作用があるガラス粉末と理解される。ガラス粉末とは、本明細書では一般に、粉末形または繊維形または微粒子の形のガラスと理解される。
【背景技術】
【０００２】
生物活性効果と部分的には抗微生物効果も有するガラスは、L. L. Hensch、J. Wilson、An Introduction to Bioceramics、World Scientific Publ.(1993年)にバイオガラスとして記載されている。そのようなバイオガラスは、水性媒体中でヒドロキシルアパタイト膜を形成することを特徴としている。
【０００３】
従来の技術から知られているガラスないしガラス粉末では、抗微生物効果はCu、ZnまたはAgなどの添加された重金属イオンに基づくものである。これらの化合物の場合には、抗微生物効果はガラスではなく遊離した金属イオンに由来している。
【０００４】
それで米国特許第5,290,544号には、非常に少量のSiO2と非常に多量のB2O3ないし多量のP2O5を含む化粧品に使用される水溶性ガラスが記載されている。これらのガラスの銀濃度は、0.5重量%より大きい。これらのガラスは極端に低い耐加水分解性をもち、水中で完全に溶解する傾向がある。その場合に遊離したAgおよび/またはCuイオンが抗微生物作用を行う。特開平04-178433にも、>1重量%の高い銀濃度を含みポリマー添加剤としてSiO2<37重量%を有する水溶性ガラス粉末が記述されている。
【０００５】
米国特許第6,143,318号には、Cu、AgおよびZnから組み合わせた創傷感染治療のための抗微生物物質として使用される銀含有リン酸ガラスが記述されている。その場合には、同じく低いSiO2濃度と非常に高いP2O5含有量を有する水溶性ガラスが問題となっている。
【０００６】
アルカリ成分が全くない、高いリンの割合を有するガラスは、欧州特許出願公開第1116698号および特開平08-175843に記載されている。
【０００７】
このガラスは、耐加水分解性が低いために非常に限られた場合にのみ水性媒体中での粉砕に適する。
【０００８】
国際公開WO 01/03650号から知られているガラスについては、>1重量%の有意なリンの割合を有する生物活性ガラスが問題となっている。
【０００９】
生物活性ガラスの主要な性質は、専門家にはよく知られており、米国特許第5,074,916号などに記載されている。それによると生物活性ガラスは、これが生組織と結びついていることによって、従来の石灰ナトリウムケイ酸ガラスと区別される。
【００１０】
生物活性ガラスは、ヒドロキシルアパタイト膜を形成して身体の組織と強く結びつくガラスを意味する。
【００１１】
この生物活性ガラスでも、リンの割合が高いと、ガラスを溶融する場合に製造問題を引き起こし、低い耐加水分解性を招くために不利である。
【００１２】
従来の技術に記載されているガラスのその他の欠点は、この物質が望ましくない副作用をもち、健康に関して問題があることである。それらは、アレルギーを引き起こし、皮膚刺激があるかまたは、その他の形で人体や環境に負担をかけるおそれがある。
【００１３】
特にそのようなガラスから成る粉末は、特定のプラスチックまたはラッカに含まれるポリマーに使用する場合には、ポリマー鎖が切れ、それによって重合物質が局所的に破壊されるという欠点がある。それによって重合物質の機械的性質と光学性質が持続的に損なわれる。
【非特許文献１】L. L. Hensch、J. Wilson、An Introduction to Bioceramics、World Scientific Publ.、1993年
【特許文献１】米国特許第5,290,544号
【特許文献２】特開平04-178433
【特許文献３】米国特許第6,143,318号
【特許文献４】欧州特許出願公開第1116698号
【特許文献５】特開平08-175843
【特許文献６】国際公開WO 01/03650号
【特許文献７】米国特許第5,074,916号
【発明の開示】
【発明が解決しようとする課題】
【００１４】
本発明の課題は、従来の技術の欠点をなくし、特にそれほど費用をかけることなく製造できるガラス粉末を提供することである。
【課題を解決するための手段】
【００１５】
この課題は、請求項1に記載のガラス粉末によって解決される。
【００１６】
本発明のガラスは、標準プロセスを用いて工業規模で製造することができる。
【００１７】
出発ガラスは、その耐加水分解性のために、水などの様々な粉砕媒体中で粉砕することができる。
【００１８】
抗微生物性ガラス粉末を用いて、製品自身の保存または外部への抗微生物効果が達成される。
【００１９】
本発明のガラスの特別な利点は、このガラスが溶融および熱成形挙動に基づいて、相応の大規模工業設備で製造するのに適していることである。
【００２０】
別の利点は、そのようなケイ酸ガラス粉末を混和剤として、ポリマー鎖が切れることなく、プラスチックまたはラッカに含まれるポリマーに使用できることである。特にポリカーボネートなどのポリマー鎖も攻撃されやすいが、ポリカーボネートの機械的および光学性質は、混和剤としての本発明のケイ酸ガラス粉末によって、不利な影響を受けない。
【００２１】
このガラスのプロセス温度ないし粘性は低いので、溶融および熱成形の場合に安価な材料を使用することができる。
【００２２】
溶融方法で製造する以外に、ゾル・ゲル・ルートまたは反応焼結ルートによる代替の製造方法も考えられる。
【００２３】
本発明のガラス粉末の抗微生物作用は非常に強い。ガラス粉末の平均粒径が小さければ小さいほど、ガラスの反応表面積が増大するために抗微生物作用は大きくなる。抗微生物性質は、中間材料として比較的高い耐加水分解性を有するガラスにおいても見出される。
【００２４】
本発明のガラスの場合には、ガラス表面における反応によって、ガラスのアルカリ土類が水性媒体のH+イオンと交換する。このイオン交換の抗微生物作用は、とりわけpH値の上昇と微生物への浸透作用に起因するものである。
【００２５】
本発明のイオン交換ガラスは、水性媒体中で、アルカリ土類金属イオンなどの金属イオンと水溶液のH+イオンとの間のイオン交換によるpH値の上昇、およびイオンによって引き起こされた細胞成長侵害(浸透圧、細胞の物質代謝事象の妨害)によって抗微生物作用を行う。小さい粒径と大きい表面積の粒子を含む粉砕したガラス粉末は劇的に反応性が増大し、そのため、すでに述べたイオン交換によって強い抗微生物作用が生み出される。この抗微生物作用は、本発明のガラス粉末では、重金属イオンの抗微生物作用ではなく、イオン交換によって達成される。しかし、重金属イオンは添加剤としてこの抗微生物作用を強化することはできる。
【００２６】
粉砕プロセスによって、<100μmの粒径を得ることができる。<50μmないし<20μmの粒径が目的に合致することが証明されている。<10μmの粒径並びに5μm未満の粒径が特に適している。<1μmの粒径が非常によく適していることが判明した。
【００２７】
この粉砕プロセスは、乾燥でも、水溶性粉砕媒体および非水溶性粉砕媒体を用いても実施することができる。
【００２８】
粉末の粒径、濃度および組成によって、13までのpH値が達成される。
【００２９】
このガラスは、網目形成成分として、好ましくは35〜80重量%のSiO2を含む。濃度が低い場合には耐加水分解性が激しく低下するので、もはやガラスの有意な溶解なしの水性媒体中での粉砕は保証されない。
【００３０】
アルカリ土類酸化物は、特にイオン交換を高め、それによる抗微生物作用を強化するために添加することができる。Al2O3の量は、結晶安定性の化学耐性を高め抗微生物作用を制御するために、最大25重量%まで添加することができる。
【００３１】
B2O3は網目形成成分として作用し、抗微生物作用の制御も行う。
【００３２】
Ag2O、CuO、ZnOは、基本ガラスの内在的抗微生物作用を相乗的に強化する抗微生物作用添加剤として添加することができる。
【００３３】
pH作用とAg、CuまたはZn放出を組み合わせることによって、個々の作用の合計を遙かに越えるほどの抗微生物作用の著しい増大が達成される。製品中の遊離Ag、Cu、Znイオン濃度は、この場合明らかに1ppm未満である。
【００３４】
その場合のAg、Cu、Znの導入は、溶融の際に相当する塩によって行うかまたは溶融後のガラスのイオン交換によって行うことができる。
【００３５】
抗微生物性ガラス粉末は、その殺生物、殺菌、および殺黴作用のために様々な目的で混和剤または充填剤として適している。しかし、これを使用する場合に、特に時間による作用の強度に関する問題が生じる。
【００３６】
本発明のこの態様は、本発明によれば、作用成分の時間的な放出挙動が異なるガラス粉末を含むガラス粉末の混合物を提供することにより解決される。
【００３７】
そのような混合物は、例えばガラス粉末の異なる分画の2成分、3成分または4成分混合物であり得る。この混合物が、時間的な放出挙動が異なるガラス粉末の2つの分画から成る2成分混合物である場合が特に好ましい。
【００３８】
そのような混合物を、プラスチック製品または重合物質を含む製品にも使用できるようにするために、完全にアルカリがないかまたはアルカリが少なく、「実質的にアルカリなし」と表されるガラス粉末を使用することが好ましい。酸化ナトリウムおよび/または酸化カリウムなどの総含有量は、1.5重量%未満であることが好ましい。
【００３９】
しかし、出来るだけ均一な殺生物作用を達成するために、異なる遊離速度のガラス粉末を混合するという考えは、アルカリのないガラスに限定されるものではない。したがって別の適用分野ではガラスの非アルカリ性は要求されない。
【００４０】
2成分混合の場合には、1つのガラス粉末は、低い遊離速度をしたがって連続的な抗微生物効果をもつ成分の第1分画を含み、第2分画の別のガラス粉末は、迅速な遊離速度をしたがって短時間の抗微生物効果をもつ成分を含む。
【００４１】
迅速な殺生物作用のためには、アルカリ土類ホウ酸ガラス、アルカリ土類リン酸ガラスまたはリン酸亜鉛ガラスのガラス粉末が特に好ましいことが判明した。
【００４２】
ガラス粉末中の抗微生物性質ないし殺生物性質は、合計比<2.5重量%の元素Ag、Zn Cu、Ce、TeまたはIのイオンまたは原子によって達成される。殺生物作用は桿菌、菌類、藻類およびその他の微生物などに対して生じる。
【００４３】
好ましくは1種または複数の殺生物作用成分が以下の成分から選択される。則ち、Ag2O、CuO、Cu2O、TeO2、ZnO、CeO2およびIであり、これらがガラス粉末の基本ガラスに添加される。
【００４４】
遅い遊離速度をしたがって長時間の作用をもつガラス粉末は、とりわけケイ酸ガラスのガラス粉末である。これも先に述べた抗微生物作用を強化する成分を含むことができる。2つの場合ガラス粉末はアルカリ成分がないかほとんどないことが好ましい。
【００４５】
ケイ酸ガラス粉末を遅い遊離のために使用する場合には、以下の成分をもつケイ酸ガラスを出発ガラスとして使用することが好ましい。
SiO2    30〜70重量%
Na2O    0〜1重量%
K2O    0〜1重量%
MgO    5〜40重量%
CaO    0〜40重量%
SrO    0〜40重量%
BaO    0〜40重量%
Al2O3    0〜25重量%
P2O5    0〜20重量%
B2O3    0〜20重量%
【００４６】
ガラス粉末中の抗微生物性質ないし殺生物性質は、合計比<2.5重量%の元素Ag、Zn Cu、Ce、TeまたはIのイオンまたは原子によって達成される。殺生物作用は桿菌、菌類、藻類およびその他の微生物などに対して生じる。
【００４７】
殺生物作用成分としては、Ag2O、CuO、Cu2O、TeO2、ZnO、CeO2およびIがガラス粉末の基本ガラスに添加される。
【００４８】
ガラス粉末の2つの分画に関しては、殺生物成分のうち遊離速度が高い方の分画が、特に湿度が高い場合を有効にすることが適切である。
【００４９】
異なるガラス粉末の粒径は、様々であり得る。粒径分布をもつガラス粉末の平均粒径は、100μm未満、好ましくは30μm未満、特に好ましくは5μm未満、非常に好ましくは1μm未満である。
【００５０】
2つの分画から成るガラス粉末混合物を使用することが適切であり、その場合、2つの分画の異なる粒径分布に基づく平均粒径は明らかに異なり、特に、殺生物成分の遊離速度がより低い、則ち第1遊離速度を有する分画が、殺生物成分の遊離速度がより高い、則ち第2遊離速度を有するガラス粉末の粒子の1/2〜1/5である粒子から成るほどである。
【００５１】
発展形態では、2つの分画の粒径分布が明らかに異なり、特に、殺生物成分の遊離速度がより低い分画が、殺生物成分の遊離速度がより高いガラス粉末の粒子の1/5〜1/20の粒子から成るようにすることができる。
【００５２】
さらに、粒子測定は、殺生物成分の遊離速度がより低い分画が、殺生物成分の遊離速度がより高いガラス粒子の2〜5倍の粒子から成るようにする。
【００５３】
2つの部分の粒径分布が明らかに異なり、特に、殺生物成分の遊離速度がより低い分画が、殺生物成分の遊離速度のより高いガラス粒子の5〜20倍の粒子から成るようにすることができる。
【００５４】
抗微生物性ガラス粉末、特に本発明の殺生物作用を有する混合物は、以下の利用目的が、特に混和剤としての利用が考慮される。則ち、
差し掛けガレージの屋根など屋外で使用するプラスチック用、
防臭ないし白癬菌に対する靴底や中敷き用、
衛生関連の用途、
カテーテル、カニューレのような医療用途、
地下水用の塗料およびプラスチック用、
しばしば邪魔になる藻類形成を抑えるためのプラスチック管付き冷却循環などの工業用途、
ポリエステルベースのプラスチック用、
冷蔵庫中底のプラスチック縁などの枠用、
家庭用機器のセンサ用、
家庭用機器の切換えつまみなどの切換装置用、
飲料用自動販売機のガラス面のパッキングなどの枠用、
台所の消毒機器用、
オーブン前面ガラスのパッキングなどの枠用、
電子レンジ用、
レンジフード用、
ガラスセラミック調理台のプラスチック縁などの枠用、
サウナ、ソーラールーム、シャワー装置のガラス面の枠用、
フィットネス機器用、
ヘルスメーターなどの医療技術機器用、
ディスプレイ、タッチスクリーンなどの表示装置の表面用、
家具のガラスの枠用、
ゲーム機のプラスチック部品用、
枠、特に建設ガラス、特に内側扉のパッキング用。
【００５５】
プラスチックに使用する場合に、特に有利な効果が示された。例えばポリカーボネートの機械的性質と光学性質がほとんど損なわれないままであった。その場合、ポリマー鎖のエステル結合は、破損または開裂されないままである。
【００５６】
本発明の混合物は、特に、ガラス部品やガラスセラミック部品の枠などの抗微生物面を製造するための混和剤に適している。枠の場合には、例えばパッキングまたはプラスチック縁部品が問題となる。特にこのガラスは、冷蔵庫中底のプラスチック縁を製造するのに使用されるプラスチックへの添加剤として使用される。このガラスは、レンジなどのプラスチック回路に使用されるプラスチックへの添加剤としても使用される。
【００５７】
以下に、本発明を実施例に基づいて詳しく説明する。
【実施例】
【００５８】
原料から、ガラスを白金ルツボ内で1600℃で溶融し、中間材料またはリボン、則ちガラス帯状物に加工した。このリボンをボールミル内で4μmまでの粒径に粉砕した。4μm未満の粒径が、水性媒体または非水性媒体中で磨耗粉砕機を使用して達成された。粉砕によってガラス粉末を製造する材料となる、本発明の出発ガラスの組成を以下の表1にまとめて示す。
【００５９】
【表１】
2005525985.tif 000002
【００６０】
ここに挙げた組成は、例として1.5重量%未満のアルカリ酸化物含有量のガラスの例と理解するべきであり、本発明の出発ガラスの組成は、ここに挙げた特定の実施例に限定されるものではない。
【手続補正書】
【提出日】平成16年3月23日(2004.3.23)
【手続補正１】
【補正対象書類名】特許請求の範囲
【補正対象項目名】全文
【補正方法】変更
【補正の内容】
【特許請求の範囲】
【請求項１】
出発ガラスが、
SiO2    30〜70重量%
Na2O    0〜1重量%
K2O    0〜1重量%
MgO    0〜40重量%
CaO    0〜40重量%
SrO    0〜40重量%
BaO    0〜40重量%
Al2O3    0〜25重量%
P2O5    0〜20重量%
B2O3    0〜20重量%
を含み、
アルカリ酸化物含有量の合計が、出発ガラスの全組成の1.5重量%未満であり、出発ガラスが、殺生物作用のある成分として、さらに元素Ag、Zn Cu、Ce、TeまたはIのイオンまたは原子を合計比<2.5重量%で含む、抗微生物性非水溶性ケイ酸ガラス粉末であって、
ケイ酸ガラス粉末がガラス粒子を含み、該ガラス粒子の寸法が<100μmであることを特徴とする、抗微生物性非水溶性ケイ酸ガラス粉末。
【請求項２】
ガラス組成を少なくとも5重量%含むことを特徴とする、請求項1に記載の抗微生物性非水溶性ケイ酸ガラス粉末。
【請求項３】
殺生物作用のある成分が、成分Ag2O、CuO、Cu2O、TeO2、ZnO、CeO2、Iの1種または複数含み、これら成分の合計が0.1重量%を超え、2.5重量%未満であることを特徴とする、請求項1に記載の抗微生物性非水溶性ケイ酸ガラス。
【請求項４】
ガラス粒子の大きさが≦20μm、特に≦10μmであることを特徴とする、請求項1ないし3のいずれか一項に記載の抗微生物性非水溶性ケイ酸ガラス粉末。
【請求項５】
ガラス粒子の大きさが<5μmであることを特徴とする、請求項1ないし3のいずれか一項に記載の抗微生物性非水溶性ケイ酸ガラス粉末。
【請求項６】
ガラス粒子の大きさが<1μmであることを特徴とする、請求項1ないし3のいずれか一項に記載の抗微生物性非水溶性ケイ酸ガラス粉末。
【請求項７】
請求項1ないし6のいずれか一項に記載の抗微生物性ガラス粉末またはガラス粉末混合物の、熱可塑性、熱硬化性および弾性プラスチック、特にポリカーボネートベースまたはポリエステルベースのプラスチックに対する、機能性混和剤または充填剤としての使用。
【請求項８】
請求項1ないし6のいずれか一項に記載の抗微生物性ガラス粉末のポリマー含有塗料およびラッカへの使用。
【請求項９】
請求項1ないし6のいずれか一項に記載の抗微生物性ガラス粉末を添加した熱可塑性、熱硬化性および弾性プラスチックからまたはそれらを使用して製造した殺生物性質を有するプラスチック中間材料またはプラスチック製品。
【請求項１０】
抗微生物性ガラスの添加が、プラスチック中間材料またはプラスチック製品の表面近接部のみかまたは主に表面近接部で行われることを特徴とする、請求項9に記載のプラスチック中間材料またはプラスチック製品。
【手続補正２】
【補正対象書類名】明細書
【補正対象項目名】００２９
【補正方法】変更
【補正の内容】
【００２９】
このガラスは、網目形成成分として、好ましくは35〜70重量%のSiO2を含む。濃度が低い場合には耐加水分解性が激しく低下するので、もはやガラスの有意な溶解なしの水性媒体中での粉砕は保証されない。
【手続補正３】
【補正対象書類名】明細書
【補正対象項目名】００３８
【補正方法】変更
【補正の内容】
【００３８】
そのような混合物を、プラスチック製品または重合物質を含む製品にも使用できるようにするために、完全にアルカリがないかまたはアルカリが少なく、「実質的にアルカリなし」と表されるガラス粉末を使用する。酸化ナトリウムおよび/または酸化カリウムなどの総含有量は、1.5重量%未満であることが好ましい。


【手続補正書】
【提出日】平成16年4月22日(2004.4.22)
【手続補正１】
【補正対象書類名】特許請求の範囲
【補正対象項目名】全文
【補正方法】変更
【補正の内容】
【特許請求の範囲】
【請求項１】
出発ガラスが、
SiO2    30〜70重量%
Na2O    0〜1重量%
K2O    0〜1重量%
MgO    0〜40重量%
CaO    0〜40重量%
SrO    0〜40重量%
BaO    0〜40重量%
Al2O3    0〜25重量%
P2O5    0〜20重量%
B2O3    0〜20重量%
を含み、
アルカリ酸化物含有量の合計が、出発ガラスの全組成の1.5重量%未満であり、出発ガラスが、殺生物作用のある成分として、さらに元素Ag、Zn Cu、Ce、TeまたはIのイオンまたは原子を合計比<2.5重量%で含む、抗微生物性非水溶性ケイ酸ガラス粉末であって、
ケイ酸ガラス粉末がガラス粒子を含み、該ガラス粒子の寸法が<100μmであることを特徴とする、抗微生物性非水溶性ケイ酸ガラス粉末。
【請求項２】
ガラス組成が少なくとも5重量%のMgOが含まれることを特徴とする、請求項1に記載の抗微生物性非水溶性ケイ酸ガラス粉末。
【請求項３】
殺生物作用のある成分が、成分Ag2O、CuO、Cu2O、TeO2、ZnO、CeO2、Iの1種または複数含み、これら成分の合計が0.1重量%を超え、2.5重量%未満であることを特徴とする、請求項1に記載の抗微生物性非水溶性ケイ酸ガラス。
【請求項４】
ガラス粒子の大きさが≦20μm、特に≦10μmであることを特徴とする、請求項1ないし3のいずれか一項に記載の抗微生物性非水溶性ケイ酸ガラス粉末。
【請求項５】
ガラス粒子の大きさが<5μmであることを特徴とする、請求項1ないし3のいずれか一項に記載の抗微生物性非水溶性ケイ酸ガラス粉末。
【請求項６】
ガラス粒子の大きさが<1μmであることを特徴とする、請求項1ないし3のいずれか一項に記載の抗微生物性非水溶性ケイ酸ガラス粉末。
【請求項７】
請求項1ないし6のいずれか一項に記載の抗微生物性ガラス粉末またはガラス粉末混合物の、熱可塑性、熱硬化性および弾性プラスチック、特にポリカーボネートベースまたはポリエステルベースのプラスチックに対する、機能性混和剤または充填剤としての使用。
【請求項８】
請求項1ないし6のいずれか一項に記載の抗微生物性ガラス粉末のポリマー含有塗料およびラッカへの使用。
【請求項９】
請求項1ないし6のいずれか一項に記載の抗微生物性ガラス粉末を添加した熱可塑性、熱硬化性および弾性プラスチックからまたはそれらを使用して製造した殺生物性質を有するプラスチック中間材料またはプラスチック製品。
【請求項１０】
抗微生物性ガラスの添加が、プラスチック中間材料またはプラスチック製品の表面近接部のみかまたは主に表面近接部で行われることを特徴とする、請求項9に記載のプラスチック中間材料またはプラスチック製品。
【国際調査報告】
2005525985.tif 000003
2005525985.tif 000004
2005525985.tif 000005
2005525985.tif 000006
2005525985.tif 000007
2005525985.tif 000008
2005525985.tif 000009
2005525985.tif 000010
2005525985.tif 000011
2005525985.tif 000012